МАТОЧНАЯ СМЕСЬ, РЕЗИНОВАЯ СМЕСЬ И ПНЕВМАТИЧЕСКАЯ ШИНА

-1
1. Маточная смесь, включающая модифицированный натуральный с содержанием фосфора 200 млн или менее и микрофибриллированные растительные волокна.
2. Маточная смесь по п.1, в которой микрофибриллированные растительные волокна в первичной форме имеют средний диаметр от 4 нм до 10 мкм и среднюю длину от 100 нм до 200 мкм.
3. Маточная смесь по п.1, в которой микрофибриллированные растительные волокна присутствуют в количестве от 5 до 30 мас.ч. на 100 мас.ч. модифицированного натурального каучука.
4. Резиновая смесь, включающая маточную смесь по п.1, в которой микрофибриллированные растительные волокна присутствуют в количестве от 1 до 10 мас.ч. на 100 мас.ч. каучукового компонента резиновой смеси.
2
2
5. Резиновая смесь по п.4, дополнительно включающая по меньшей мере сажу с удельной площадью поверхности, измеренной из адсорбции азота, от 25 до 190 м/г и диоксид кремния с удельной площадью поверхности, измеренной из адсорбции азота, от 70 до 300 м/г, причем общее содержание сажи и диоксида кремния составляет от 25 до 80 мас.ч. на 100 мас.ч. каучукового компонента резиновой смеси.
6. Резиновая смесь по п.4, имеющая отношение (Е∙а/Е∙b) комплексного модуля упругости Е∙а в направлении экструзии к комплексному модулю упругости Е∙b в направлении, перпендикулярном направлению экструзии, от 1,2 до 4,0, при измерении комплексных модулей упругости Е∙а и Е∙b при температуре 70°C и динамической деформации 2%.
7. Резиновая смесь по п.4, применяемая в элементе шины.
8. Резиновая смесь по п.7, где элемент шины представляет собой боковину, обжимную часть, подпротекторный слой, прослоечную резину, наполнитель борта или протектор для шин с высокими эксплуатационными характеристиками.
9. Пневматическая шина, полученная с использованием резиновой смеси по п.4.